СПЛАВ, ИЗДЕЛИЕ И СООТВЕТСТВУЮЩИЕ СПОСОБЫ ПОЛУЧЕНИЯ

1. Чугунный сплав со сферическим графитом, содержащий в мас.% кроме дополнительных элементов следующие элементы:
- никель (Ni) от 3,5% до 7%,
- медь (Cu) от 0,5% до 3%,
- молибден (Mo) от 0,15% до 1%,
причем остальным составляющим элементом является железо (Fe) и неизбежные примеси.
2. Сплав по п.1, в котором дополнительные элементы содержат:
- углерод (С) от 2,5% до 4% и/или
- кремний (Si) от 1,5% до 4,4%.
3. Сплав по п.1, в котором дополнительные элементы содержат:
- магний (Mg) от 0,02% до 0,1%.
4. Сплав по п.2, в котором дополнительные элементы содержат:
- магний (Mg) от 0,02% до 0,1%.
5. Сплав по любому из пп.1-4, содержащий:
- марганец (Mn) ≤1% или ≤0,8%.
6. Сплав по любому из пп.1-4, содержащий:
- хром (Cr) <0,4% и/или
- фосфор (Р) <0,4% и/или
- серу (S) <0,015%.
7. Сплав по п.5, содержащий:
- хром (Cr) <0,4% и/или
- фосфор (Р) <0,4% и/или
- серу (S) <0,015%.
8. Сплав по любому из пп.1-4 или 7, содержащий:
- никель (Ni) по меньшей мере 3,5%, 4%, 4,1%, 4,2%, 4,3%, 4,4%, 4,5% или 4,8% и не более 7%, 6,5%, 6% или 5,8%.
9. Сплав по п.5, содержащий:
- никель (Ni) по меньшей мере 3,5%, 4%, 4,1%, 4,2%, 4,3%, 4,4%, 4,5% или 4,8% и не более 7%, 6,5%, 6% или 5,8%.
10. Сплав по п.6, содержащий:
- никель (Ni) по меньшей мере 3,5%, 4%, 4,1%, 4,2%, 4,3%, 4,4%, 4,5% или 4,8% и не более 7%, 6,5%, 6% или 5,8%.
11. Сплав по любому из пп.1-4, 7, 9 или 10, содержащий:
- медь (Cu) по меньшей мере 0,5%, 1% или 1,5% и не более 3%, 2,5% или 2,2%.
12. Сплав по п.5, содержащий:
- медь (Cu) по меньшей мере 0,5%, 1% или 1,5% и не более 3%, 2,5% или 2,2%.
13. Сплав по п.6, содержащий:
- медь (Cu) по меньшей мере 0,5%, 1% или 1,5% и не более 3%, 2,5% или 2,2%.
14. Сплав по п.8, содержащий:
- медь (Cu) по меньшей мере 0,5%, 1% или 1,5% и не более 3%, 2,5% или 2,2%.
15. Сплав по любому из пп.1-4, 7, 9, 10 или 12-14, содержащий:
- молибден (Мо) по меньшей мере 0,15%, 0,25% или 0,3% и не более 1%, 0,8% или 0,5%.
16. Сплав по п.5, содержащий:
- молибден (Мо) по меньшей мере 0,15%, 0,25% или 0,3% и не более 1%, 0,8% или 0,5%.
17. Сплав по п.6, содержащий:
- молибден (Мо) по меньшей мере 0,15%, 0,25% или 0,3% и не более 1%, 0,8% или 0,5%.
18. Сплав по п.8, содержащий:
- молибден (Мо) по меньшей мере 0,15%, 0,25% или 0,3% и не более 1%, 0,8% или 0,5%.
19. Сплав по п.11, содержащий:
- молибден (Мо) по меньшей мере 0,15%, 0,25% или 0,3% и не более 1%, 0,8% или 0,5%.
20. Изделие, изготовленное из сплава, отличающееся тем, что сплав представляет собой сплав по любому из пп.1-19, причем, в частности, изделие представляет собой зубчатое колесо и, в частности, зубчатую шестерню.
21. Изделие по п.20, отличающееся тем, что изделие является изделием большого размера, а именно имеющим наибольший размер по меньшей мере 2000 мм.
22. Способ получения изделия по п.20 или 21, отличающийся тем, что содержит следующие стадии:
- получение отливки необработанного изделия в форме,
- охлаждение необработанного литого изделия, в частности, в форме с получением изделия.
23. Способ по п.22, в котором необработанное литое изделие подвергается термической обработке, в частности, отпуском.
24. Способ по п.22 или 23, в котором стадия охлаждения изделия является стадией медленного охлаждения, в частности меньше 100°С/ч, 80°С/ч или 50°С/ч.